СПОСОБ ПОЛУЧЕНИЯ КОМПОЗИЦИИ БИТУМНОГО ВЯЖУЩЕГО

1. Способ получения композиции модифицированного полимером битумного вяжущего, по существу, при отсутствии сшивающих агентов, который включает стадии, на которых
а. нагревают битумный компонент в смесительной емкости до температуры от 185 до 221°С;
б. добавляют блоксополимерную композицию к битумному компоненту, перемешивая битумный компонент до образования гомогенной смеси битумного компонента и блоксополимерной композиции; и
в. продолжают перемешивать гомогенную смесь, поддерживая температуру от 185 до 221°С, в течение периода времени от 4 до 30 ч, таким образом получая вулканизированную композицию модифицированного полимером битумного вяжущего;
где указанная блоксополимерная композиция включает
(1) диблоксополимер формулы А-В, где А представляет собой блок моновинилароматического углеводорода, и В представляет собой блок диена с сопряженными двойными связями, причем указанный диблоксополимер имеет максимальную молекулярную массу от 30000 до 78000 и содержание винила от 35 до 80 мол.%, исходя из числа повторяющихся мономерных звеньев в диеновом блоке с сопряженными двойными связями, и
n
(2) возможно, один или более блоксополимеров, выбранных из блоксополимеров формулы (а) А-В-А, имеющих максимальную молекулярную массу, которая в 1,5-3,0 раза больше максимальной молекулярной массы диблоксополимера, и где А представляет собой блок моновинилароматического углеводорода, и В представляет собой блок диена с сопряженными двойными связями, выбранного из бутадиена и смесей бутадиена и изопрена, (б) (А-В)Х, имеющих максимальную молекулярную массу, которая в 1,5-9,0 раз больше максимальной молекулярной массы диблоксополимера, и где А представляет собой блок моновинилароматического углеводорода, и В представляет собой блок диена с сопряженными двойными связями, выбранного из бутадиена и смесей бутадиена и изопрена, n представляет собой целое число от 2 до 6, Х представляет собой остаток связующего агента, и (в) их смесей, где каждый блоксополимер имеет содержание винила от 35 до 80 мол.%, исходя из числа повторяющихся мономерных звеньев в диеновом блоке с сопряженными двойными связями,
где, когда оба компонента (1) и (2) присутствуют в блоксополимерной композиции, отношение (1) к (2) составляет более 1:1, и где индекс расплава блоксополимерной композиции составляет более 15 г/10 мин, как определено с помощью ASTM D 1238, условие G (200°С, загрузка 5 кг).
2. Способ по п.1, где отношение (1) к (2) в блоксополимерной композиции больше или равно 3:2, и количество блоксополимерной композиции, добавленной к битумному компоненту, составляет от 2 до 36 мас.%, исходя из общей массы композиции модифицированного полимером битумного вяжущего.
n
3. Способ по п.1, дополнительно включающий добавление блоксополимера формулы C-D-C или (C-D)X на стадии (б), где С представляет собой стирольный блок, и D представляет собой блок диена с сопряженными двойными связями, где указанный диен с сопряженными двойными связями выбран из бутадиена, изопрена и их смесей, n представляет собой целое число от 2 до 6, Х представляет собой остаток связующего агента, причем этот дополнительный блоксополимер добавляют в количестве вплоть до 30 мас.% от общего количества добавленного блоксополимера.
4. Способ по любому из пп.1-3, где В представляет собой блок бутадиена.
5. Способ по п.4, где блоксополимерная композиция содержит блоксополимеры А-В и А-В-А, где каждый А представляет собой стирол, и каждый В представляет собой бутадиен, причем максимальная молекулярная масса блоксополимера А-В составляет от 48000 до 78000, а содержание винила составляет от 46 до 70 мол.%, исходя из числа повторяющихся мономерных звеньев в блоке диена с сопряженными двойными связями блоксополимера А-В, и содержание полистирола в А-В составляет от 25 до 35%, и максимальная молекулярная масса А-В-А в 1,8-2,5 раза больше максимальной молекулярной массы А-В, и содержание винила составляет от 46 до 70 мол.%, исходя из числа повторяющихся мономерных звеньев в диеновом блоке с сопряженными двойными связями блоксополимера А-В-А, и содержание полистирола в А-В-А составляет от 25 до 35%.
n
n
n
n
n
6. Способ по п.4, где блоксополимерная композиция содержит А-В и (А-В)Х, где каждый А представляет собой стирол, каждый В представляет собой бутадиен, n представляет собой целое число от 2 до 4, и Х представляет собой остаток связующего агента, где максимальная молекулярная масса А-В составляет от 48000 до 78000, содержание винила в А-В составляет от 46 до 70 мол.%, исходя из числа повторяющихся мономерных звеньев в блоке диена с сопряженными двойными связями блоксополимера А-В, и содержание полистирола в А-В составляет от 25 до 35%, и максимальная молекулярная масса (А-В)Х в 1,8-5,0 раз больше максимальной молекулярной массы А-В, и содержание винила в (А-В)Х составляет от 46 до 70 мол.%, исходя из числа повторяющихся мономерных звеньев в блоке диена с сопряженными двойными связями блоксополимера (А-В)Х, и содержание полистирола в (А-В)Х составляет от 25 до 35%.
7. Способ по п.4, где блоксополимерная композиция представляет собой композицию диблоксополимера формулы А-В, где А представляет собой стирол, и В представляет собой бутадиен, где максимальная молекулярная масса А-В составляет от 48000 до 78000, содержание винила составляет от 46 до 70 мол.% и содержание полистирола составляет от 25 до 35%.
8. Способ по любому из пп.5, 6 или 7, где отношение (1) к (2) в блоксополимерной композиции составляет от 3:2 до 10:1.
9. Способ по любому из пп.5, 6 или 7, где композицию модифицированного полимером битумного вяжущего получают в форме концентрата, содержащего от 6 до 30 мас.% блоксополимерной композиции, исходя из общей массы концентрата.
10. Способ по любому из пп.5, 6 или 7, дополнительно включающий стадию разбавления гомогенной смеси либо в процессе вулканизации, либо после вулканизации полимера в композиции модифицированного полимером битумного вяжущего.
11. Способ по п.4, где количество блоксополимерной композиции, добавляемой к битумному компоненту, составляет от 2 до 10 мас.%, исходя из общей конечной массы используемой композиции модифицированного полимером битумного вяжущего.
12. Способ по п.1, где перемешивание на стадии (б) осуществляют при высокой скорости сдвига, и перемешивание на стадии (в) осуществляют при низкой скорости сдвига.
13. Композиция битумного вяжущего, по существу не содержащая сшивающих агентов, включающая
а. от 64 до 98 мас.% битумного компонента и
б. от 2 до 36 мас.% блоксополимерной композиции, содержащей
(1) диблоксополимер формулы А-В, где А представляет собой блок моновинилароматического углеводорода, и В представляет собой блок диена с сопряженными двойными связями из бутадиена и смесей бутадиена и изопрена, где указанный диблоксополимер имеет максимальную молекулярную массу от 30000 до 78000 и содержание винила от 35 до 80 мол.%, исходя из числа повторяющихся мономерных звеньев в блоке диена с сопряженными двойными связями, и
n
(2) один или более блоксополимеров, выбранных из блоксополимеров формулы (а) А-В-А, имеющих максимальную молекулярную массу, которая в 1,5-3,0 раза больше максимальной молекулярной массы диблоксополимера, и где А представляет собой блок моновинилароматического углеводорода, и В представляет собой блок диена с сопряженными двойными связями, (б) (А-В)Х, имеющих максимальную молекулярную массу, которая в 1,5-9,0 раз больше максимальной молекулярной массы диблоксополимера, и где А представляет собой блок моновинилароматического углеводорода, В представляет собой блок диена с сопряженными двойными связями из бутадиена и смесей бутадиена и изопрена, n представляет собой целое число от 2 до 6, и Х представляет собой остаток связующего агента, и (в) их смесей, где каждый блоксополимер имеет содержание винила от 35 до 80 мол.%, исходя из числа повторяющихся мономерных звеньев в блоке диена с сопряженными двойными связями,
где индекс расплава блоксополимерной композиции составляет более 15 г/10 мин, как определено с помощью ASTM D-1238, условие G (200°С, 5 кг), и где отношение (1) к (2) в блоксополимерной композиции составляет более 1:1.
n
14. Композиция по п.13, дополнительно содержащая блоксополимер формулы C-D-C или (C-D)X, где С представляет собой стирольный блок, и D представляет собой блок диена с сопряженными двойными связями, причем указанный диен с сопряженными двойными связями выбран из бутадиена, изопрена и их смесей, n представляет собой целое число от 2 до 6, Х представляет собой остаток связующего агента, и дополнительный блоксополимер содержится в количестве вплоть до 30 мас.% от общего количества добавленного блоксополимера.
15. Композиция по п.13, где блоксополимерная композиция содержит А-В и А-В-А, где каждый А представляет собой стирол, и каждый В представляет собой бутадиен, максимальная молекулярная масса А-В составляет от 48000 до 78000, содержание винила в А-В составляет от 46 до 70 мол.%, исходя из числа повторяющихся мономерных звеньев в блоке диена с сопряженными двойными связями в А-В, и содержание полистирола в А-В составляет от 25 до 35%, и максимальная молекулярная масса А-В-А в 1,8-2,5 раза больше максимальной молекулярной массы А-В, содержание винила в А-В-А составляет от 46 до 70 мол.%, исходя из числа повторяющихся мономерных звеньев в блоке диена с сопряженными двойными связями в А-В-А, и содержание полистирола в А-В-А составляет от 25 до 35%.
n
n
n
n
n
16. Композиция по п.13, где блоксополимерная композиция содержит блоксополимеры А-В и (А-В)Х, где каждый А представляет собой стирол, каждый В представляет собой бутадиен, и n представляет собой целое число от 2 до 4, максимальная молекулярная масса А-В составляет от 48000 до 78000, содержание винила в А-В составляет от 46 до 70 мол.%, исходя из числа повторяющихся мономерных звеньев в блоке диена с сопряженными двойными связями в А-В, и содержание полистирола в А-В составляет от 25% до 35%, и максимальная молекулярная масса (А-В)Х в 1,8-5,0 раз больше максимальной молекулярной массы А-В, содержание винила в (А-В)Х составляет от 46 до 70 мол.%, исходя из числа повторяющихся мономерных звеньев в блоке диена с сопряженными двойными связями в (А-В)Х, и содержание полистирола в (А-В)Х составляет от 25 до 35%.
17. Композиция по п.13, где блоксополимерная композиция представляет собой композицию диблоксополимера формулы А-В, где А представляет собой стирол, и В представляет собой бутадиен, максимальная молекулярная масса А-В составляет от 48000 до 78000, содержание винила составляет от 46 до 70 мол.% и содержание полистирола составляет от 25 до 35%.
18. Композиция по любому из пп.15, 16 или 17, где отношение (1) к (2) в блоксополимерной композиции составляет от 3:2 до 10:1.
19. Композиция по любому из пп.15, 16 или 17, где изготовленная композиция модифицированного полимером битумного вяжущего находится в форме концентрата, содержащего от 6 до 36 мас.% блоксополимерной композиции, исходя из общей массы концентрата.
20. Композиция по п.15, где количество блоксополимерной композиции, добавляемой к битумному компоненту, составляет от 2 до 10 мас.%, исходя из общей конечной массы используемой композиции модифицированного полимером битумного вяжущего.
21. Блоксополимерная композиция, содержащая
(1) диблоксополимер формулы А-В, где А представляет собой блок моновинилароматического углеводорода, и В представляет собой блок бутадиена, причем указанный диблоксополимер имеет максимальную молекулярную массу от 30000 до 78000 и содержание винила от 35 до 80 мол.%, исходя из числа повторяющихся мономерных звеньев в бутадиеновом блоке, и
n
(2) один или более блоксополимеров, выбранных из блоксополимеров формулы (а) А-В-А, имеющих максимальную молекулярную массу, которая в 1,5-3,0 раза больше максимальной молекулярной массы диблоксополимера, и где А представляет собой блок моновинилароматического углеводорода, и В представляет собой блок бутадиена, (б) (А-В)Х, имеющего максимальную молекулярную массу, которая в 1,5-9,0 раз больше максимальной молекулярной массы диблоксополимера, и где А представляет собой блок моновинилароматического углеводорода, и В представляет собой блок бутадиена, и (в) их смесей, где каждый блоксополимер имеет содержание винила от 35 до 80 мол.%, исходя из числа повторяющихся мономерных звеньев в бутадиеновом блоке,
где индекс расплава блоксополимерной композиции составляет более 15 г/10 мин, как определено с помощью ASTM D-1238, условие G (200°С, 5 кг), и где отношение (1) к (2) в блоксополимерной композиции более 1:1.
22. Блоксополимерная композиция по п.21, где блоксополимерная композиция содержит А-В и А-В-А, где каждый А представляет собой стирол, и каждый В представляет собой бутадиен, максимальная молекулярная масса А-В составляет от 48000 до 78000, содержание винила в А-В составляет от 46 до 70 мол.%, исходя из числа повторяющихся мономерных звеньев в бутадиеновом блоке А-В, и содержание полистирола составляет от 25 до 35%, и максимальная молекулярная масса А-В-А в 1,8-2,5 раза больше максимальной молекулярной массы А-В, содержание винила А-В-А составляет от 40 до 70 мол.%, исходя из числа повторяющихся мономерных звеньев в бутадиеновом блоке А-В-А, и содержание полистирола составляет от 25 до 35%.
n
n
n
n
23. Композиция по п.21, где блоксополимерная композиция содержит А-В и (А-В)Х, где каждый А представляет собой стирол, каждый В представляет собой бутадиен, и n представляет собой целое число от 2 до 4, максимальная молекулярная масса А-В составляет от 48000 до 78000, содержание винила в А-В составляет от 40 до 70 мол.%, исходя из числа повторяющихся мономерных звеньев в бутадиеновом блоке А-В, и содержание полистирола составляет от 25 до 35%, и максимальная молекулярная масса (А-В)Х в 1,8-5,0 раз больше максимальной молекулярной массы А-В, содержание винила в (А-В)Х составляет от 40 до 70 мол.%, исходя из числа повторяющихся мономерных звеньев в бутадиеновом блоке (А-В)Х, и содержание полистирола составляет от 25 до 35%.
24. Блоксополимерная композиция по п.22 или 23, где содержание винила в сополимерах составляет от 52 до 65 мол.%.
25. Способ получения композиции модифицированного полимером битумного вяжущего, по существу, при отсутствии сшивающих агентов, который включает стадии, на которых
а. нагревают битумный компонент в смесительной емкости до достижения им расплавленного состояния;
б. добавляют блоксополимерную композицию к битумному компоненту;
в. увеличивают температуру битумного компонента и блоксополимерной композиции до значений от приблизительно 185 до приблизительно 221°С, перемешивая битумный компонент и блоксополимерную композицию до образования гомогенной смеси битумного компонента и блоксополимерной композиции;
г. продолжают перемешивать гомогенную смесь, поддерживая указанную температуру, в течение полного периода времени от примерно 4 до примерно 30 ч до образования вулканизированной композиции модифицированного полимером битумного вяжущего;
где указанная блоксополимерная композиция включает
(1) диблоксополимер формулы А-В, где А представляет собой блок моновинилароматического углеводорода, и В представляет собой блок диена с сопряженными двойными связями, указанный диблоксополимер имеет максимальную молекулярную массу от 30000 до 78000 и содержание винила от 35 до 80 мол.%, исходя из числа повторяющихся мономерных звеньев в блоке диена с сопряженными двойными связями диблоксополимера, и
n
(2) возможно один или более блоксополимеров, выбранных из блоксополимеров формулы (а) А-В-А, имеющих максимальную молекулярную массу, которая в 1,5-3,0 раза больше максимальной молекулярной массы диблоксополимера, и где А представляет собой блок моновинилароматического углеводорода, и В представляет собой блок диена с сопряженными двойными связями, (б) (А-В)Х, имеющих максимальную молекулярную массу, которая в 1,5-9,0 раз больше максимальной молекулярной массы диблоксополимера, и где А представляет собой блок моновинилароматического углеводорода, и В представляет собой блок диена с сопряженными двойными связями, и (в) их смесей, где каждый возможный блоксополимер имеет содержание винила от 35 до 80 мол.%, исходя из числа повторяющихся мономерных звеньев в блоке диена с сопряженными двойными связями возможного блоксополимера, где индекс расплава блоксополимерной композиции составляет более 15 г/10 мин, как определено с помощью ASTM D-1238, условие G (200°С, 5 кг), и где, когда оба компонента (1) и (2) присутствуют в блоксополимерной композиции, отношение (1) к (2) составляет более 1:1.